(57)【特許請求の範囲】
【請求項１】
低降伏点鋼材を使用した耐震用部材を形成する際に、フェライト単相組織を有す低降伏点鋼材同士を接合する、低降伏点鋼材の溶接方法であって、溶接に用いる溶接金属の降伏点が、前記低降伏点鋼材の降伏点より低いことを特徴とする低降伏点鋼材の溶接方法。
【請求項２】
溶接後の低降伏点鋼材が、断面十字状または断面Ｈ状の、耐震ブレース用の軸材を形成することを特徴とする請求項１記載の、低降伏点鋼材の溶接方法。
【発明の詳細な説明】
【０００１】
【産業上の利用分野】
本発明は、低降伏点鋼材同士を接合する方法、特に、建築・土木構造物における耐震用部材を形成する軸材を製造する際の、低降伏点鋼材同士を接合する方法に関するものである。
【０００２】
【従来の技術】
従来、建築・土木等の構造物における耐震性を向上する方策として、地震が発生した際、該構造物に設置した部材を先に塑性変形させ、地震エネルギをその塑性エネルギにより吸収するものである。この塑性エネルギ吸収材として、オイルダンパ、鉛体、および降伏点の低い極軟鋼が用いられている。
【０００３】
降伏点の低い極軟鋼（以下、低降伏点鋼と称す）は、炭素含有量を低く押さえ、結晶粒径を比較的大きくしたフェライト組織を有している。また、たとえば、特開平３−３１４６７号公報、特開平６−２３５０４２号公報、特開平８−１５７９４７号公報には、熱処理や微量添加元素により結晶粒径をコントロールする技術が提案され、さらに、特開平１１−０６３０５１号公報には、靭性を付与する技術が開示されている。
【０００４】
図１は、地震時の建築・土木等の構造物の揺れを低減または制御する、低降伏点鋼を用いたブレース型制震部材の設置状況を説明する正面図である。図１において、柱１を結んで梁２が設置され、柱と梁の接合部３と他方の梁の中央部４を結ぶようにブレース型制震部材５が設置されている。
【０００５】
したがって、地震時に、前記柱１と梁２が形成する矩形空間が平行四辺形に変形しようとすると、一方のブレース型制震部材５は伸ばされ、他方のブレース型制震部材５は圧縮されることになる。したがって、ブレース型制震部材５を塑性変形容易で塑性変形能が大きなものにしておけば、地震エネルギを吸収することが可能になる。
【０００６】
図２は、ブレース型制震部材５の一例を示す一部断面の斜視図である。図２において、低降伏点鋼の短冊からなる軸材８の両側面に、低降伏点鋼の短冊からなる軸材９が溶接接合（溶接線１０）されて、断面十字を形成している。なお、ブレース型制震部材５の断面形状は、H型、I型など各種であり、また、圧縮荷重における座屈を防止するために補剛管に包囲されたものもある。
【０００７】
【発明が解決しようとする課題】
しかしながら、上記従来技術においては、以下のような問題がある。
【０００８】
鋼の溶接において、溶着金属（溶接棒）の強度を、溶接される鋼（母材）の強度より大きくするか、相互に等しくすることが、常識であって、慣用技術になっている。すなわち、溶接構造物は溶接接合部で破損しないことが前提になっている。
【０００９】
表３は、軸材を形成する低降伏点鋼、およびこれを溶接する溶着金属の機械的性質を示すものである。表３において、１００N/ｍｍ2、１６０N/ｍｍ2、２３５N/ｍｍ2のいずれの低降伏点鋼にたいしても、４９０N/ｍｍ2級の溶着金属が使用されている（以下、それぞれ組合せ１００−４９０、組合せ１６０−４９０、組合せ２３５−４９０と称す）。
【００１０】
したがって、地震時に、ブレース型制震部材が変形するとき、軸材８、９、と溶接線１０とで下降伏点が異なるから、溶接線１０に沿ってせん断変形が生じ、ここに亀裂が発生することになるため、疲労特性が低下するとの問題がある。
【００１１】
本発明はこのような問題を解決するためになされたもので、溶着金属の耐力を母材の耐力より低くして、母材の変形を均一にすることにより、特に、溶着金属の耐力を軸材の耐力より低くして、軸材の変形を均一にすることにより、溶接接合部における亀裂の発生を防止し、もって、疲労特性を改善することができる、低降伏点鋼材の溶接方法を提供することを目的とする。
【００１２】
【課題を解決するための手段】
このような課題を解決するための本発明の低降伏点鋼材の溶接方法は、以下のとおりである。
［１］  低降伏点鋼材を使用した耐震用部材を形成する際に、フェライト単相組織を有す低降伏点鋼材同士を接合する、低降伏点鋼材の溶接方法であって、溶接に用いる溶接金属の降伏点が、前記低降伏点鋼材の降伏点より低いことを特徴とするものである。
［２］  前記［１］において、溶接後の低降伏点鋼材が、断面十字状または断面Ｈ状の、耐震ブレース用の軸材を形成することを特徴とするものである。
【００１３】
【発明の実施の形態】
表１は、本発明に係る低降伏点鋼材の溶接方法における、低降伏点鋼と溶着金属の機械的性質を示す比較表である。表１において、１００N/ｍｍ2級の低降伏点鋼に対しては８０N/ｍｍ2級の溶着金属を使用し（以下、組合せ１００−８０と称す）、１６０N/ｍｍ2級の低降伏点鋼に対しては１００N/ｍｍ2級の溶着金属を使用し（以下、組合せ１６０−１００と称す）、２３５N/ｍｍ2級の低降伏点鋼に対しては１６０N/ｍｍ2級の溶着金属を使用している（以下、組合せ２３５−１６０と称す）。
【００１４】
表２は、本発明に係る低降伏点鋼材の溶接方法における、疲労性能を確認する比較表である。低降伏点鋼と溶着金属の機械的性質を示す比較表である。
【表１】
0003879383.tif 000002
【表２】
0003879383.tif 000003
【表３】
0003879383.tif 000004
【００１５】
図３は、疲労性能を確認するための試験体を示すもので、図３の（ａ）は側面図、図３の（ｂ）は縦断面図、図３の（ｃ）は横断面図である。軸材８は、板厚１１ｍｍ、幅８１ｍｍ、長さ６００ｍｍであり、軸材９は、板厚１１ｍｍ、幅３５ｍｍ、長さ６００ｍｍであり、溶接線１０において断面十字状に形成されている。さらに、該断面十字状の軸材は一辺７５ｍｍ、厚さ４．５ｍｍ、長さ５６０ｍｍの正方形断面の補剛管１１の包囲されている。そして、全ひずみ振幅１．５％で疲労試験を実施し、破損するまでの繰り返し回数を測定した。
【００１６】
表２において、本発明の組合せ１００−８０は、従来の組合せ１００−４９０、に比較して、繰り返し回数が約２．４倍向上した。本発明の組合せ１６０−１００は従来の組合せ１００−４９０に比較して、繰り返し回数が約２．１倍向上した。また、本発明の組合せ２３５−１６０は、従来の組合せ２３５−４９０に比較して、繰り返し回数が約１．６倍向上した。
【００１７】
すなわち、溶融金属の耐力を母材の耐力より低くすることにより、疲労特性が改善されることを確認した。
【００１８】
【発明の効果】
以上述べた本発明の低降伏点鋼材の溶接方法によれば、以下にような顕著な効果が得られる。
（１）溶着金属の耐力を母材の耐力より低くすることにより、母材の変形を均一にすることができるから、溶接接合部における亀裂の発生を防止し、もって、疲労特性を改善することが可能になる。
（２）低降伏点鋼材である軸材を溶接接合により断面十字状または断面Ｈ状に形成するに際し、溶着金属の耐力を軸材の耐力より低くすることにより、軸材の変形を均一にすることができるから、溶接接合部においる亀裂の発生を防止し、もって、疲労特性を改善することが可能になる。
【図面の簡単な説明】
【図１】従来のブレース型制震部材の設置状況を説明する正面図である。
【図２】従来のブレース型制震部材の一例を示す一部断面の斜視図である。
【図３】本発明の実施の形態において、疲労性能を確認するための試験体を示す側面図である。
【符号の説明】
１  柱
２  梁
３  柱と梁の接合部
４  梁の中央部
５  ブレース型制震部材
８  軸材
９  軸材
１０  溶接線
１１  補剛管
【図１】
0003879383.tif 000005
【図２】
0003879383.tif 000006
【図３】
0003879383.tif 000007